ИСКУССТВЕННАЯ ПОРОДА
ARTIFICIAL ROCK

Изобретение относится к промышленности строительных материалов.
Известна искусственная порода, включающая, мас.%: цемент 25-30; мука и песок на основе карбоната кальция до 55; оксиды металлов (железо, хром, свинец, ртуть) 2-10; гидроксиды металлов (железо, хром, свинец, ртуть) 2-12; силикаты кальция 2-3; силициды углерода (карбид кремния) 0,1-0,6; фторсиликаты 6; сульфиды железа и меди 0,4-0,8; щавелевая кислота 0,3-0,5; вода 10-23 [1]. Состав породы включает токсичные компоненты.
Задача изобретения состоит в получении экологически безопасной искусственной породы, имитирующей по внешнему виду амазонит.
Технический результат достигается тем, что искусственная порода из смеси, включающей цемент, песок на основе карбоната кальция, оксид хрома, воду, причем смесь дополнительно содержит кварцевый песок и суперпластификатор С-3 при следующем соотношении компонентов, мас.%: цемент 22-24; песок на основе карбоната кальция 7-21; оксид хрома 1,3-1,9; кварцевый песок 37,2-51,2; суперпластификатор С-3 0,5-0,9; вода 15-18.
Для приготовления смеси может быть использован портландцемент, шлакопортландцемент, белый цемент и др.
Составы для получения искусственной породы приведены в таблице.
Таблица
Компоненты
Состав, мас.%
1
2
3
Цемент
22
23
24
Песок на основе карбоната кальция
21
14
7
Оксид хрома
1,3
1,6
1,9
Кварцевый песок
37,2
44,2
51,2
Суперпластификатор С-3
0,5
0,7
0,9
Вода
18
16,5
15
Подготавливают и дозируют сырьевые компоненты. Цемент смешивают с окисью хрома, кварцевым песком, песком на основе карбоната кальция, добавляют воду, суперпластификатор С-3 и готовят смесь. Приготовленной смесью заполняют металлические формы, выдерживают смесь в формах в течение 12 ч при температуре 20-25°С, а затем изделия (плиты, блоки, скульптура и др.) извлекают из форм и выдерживают при температуре 15-25°С не менее 3 суток.
Искусственная порода является прочным (прочность на сжатие не менее 7 МПа), экологически безопасным строительным материалом, по внешнему виду имитирующим амазонит.
Источники информации
1. Патент №268011 ПНР, С04В, 1990.